(57)【要約】ドレイン電極（１７）は、半導体層（１４）の上面の一部を覆うように積層された下層ドレイン電極（１７ａ）と上層ドレイン電極（１７ｂ）とを備え、半導体層（１４）と下層ドレイン電極（１７ａ）と上層ドレイン電極（１７ｂ）とは階段状に構成されており、上記階段状に構成されている部分において、下層ドレイン電極（１７ａ）の周縁と上層ドレイン電極（１７ｂ）の周縁との距離が、０．４μｍより大きく、１．５μｍより小さい。
2012108301.tif 000002
【特許請求の範囲】
【請求項１】
半導体層と、当該半導体層に電気的に接続されている電極とにより構成されている薄膜トランジスタを備えており、
上記電極は、
上記半導体層の上面の一部を覆うように積層された第１の金属層と、
上記第１の金属層に積層された第２の金属層とを備え、
上記半導体層と上記第１の金属層と上記第２の金属層とは、階段状に構成されており、
上記階段状に構成されている部分において、上記第１の金属層の周縁と上記第２の金属層の周縁との距離が、０．４μｍより大きく、１．５μｍより小さいことを特徴とするアクティブマトリクス基板。
【請求項２】
上記第２の金属層が、銅又は銅合金を含んでいることを特徴とする請求項１に記載のアクティブマトリクス基板。
【請求項３】
上記第１の金属層が、チタン、タンタル、モリブデン、及びこれらの合金からなる群より選択される少なくとも１つを含んでいることを特徴とする請求項１又は２に記載のアクティブマトリクス基板。
【請求項４】
上記電極は、信号電極又はドレイン電極であることを特徴とする請求項１〜３のいずれか１項に記載のアクティブマトリクス基板。
【請求項５】
上記薄膜トランジスタは、上記電極を２個備えており、上記半導体層の上面における上記第１の金属層に覆われていない部分を挟んで、２個の上記電極のそれぞれの上記階段状に構成されている部分が向かい合って配置されていることを特徴とする請求項１〜４のいずれか１項に記載のアクティブマトリクス基板。
【請求項６】
２個の上記電極のうち、一方が信号電極であり、他方がドレイン電極であることを特徴とする請求項５に記載のアクティブマトリクス基板。
【請求項７】
請求項１〜６のいずれか１項に記載のアクティブマトリクス基板を備えていることを特徴とする表示パネル。
【請求項８】
請求項７に記載の表示パネルを備えていることを特徴とする表示装置。
【発明の詳細な説明】
【技術分野】
【０００１】
本発明は、薄膜トランジスタを備えたアクティブマトリクス基板、ならびにこのアクティブマトリクス基板を備えた表示パネル及び表示装置に関する。
【背景技術】
【０００２】
近年、液晶表示装置は、ＣＲＴ（Cathode-Ray-Tube）に比べて消費電力が少なく、小型化がしやすいため、急速に普及しつつある。これらの液晶表示装置の中でも、応答速度が速く、多階調表示が容易なアクティブマトリクス型の液晶表示装置が広く使用されている。【０００３】
アクティブマトリクス型の液晶表示装置は、多数の画素がマトリクス状に配列されたアクティブマトリクス基板と、これに対向するように配置された対向基板とを備えており、さらにこれら２つの基板の間に表示媒体である液晶層が挟持された構造を有している。アクティブマトリクス基板には、複数の走査配線と複数の信号配線とが交差するように配置されており、その交差部近傍に薄膜トランジスタ（ＴＦＴ）を有する画素部が形成されている。【０００４】
特許文献１には、アクティブ層上に位置して、互いに第１距離離隔されている第１及び第２オーミックコンタクト層と；前記第１及び第２オーミックコンタクト層上に各々位置して、互いに前記第１距離離隔し、その間に前記アクティブ層が露出される第１及び第２バリアパターンと；前記第１及び第２バリアパターン上に各々位置して、データ配線に連結されるソース電極と前記ソース電極から前記第１距離より大きい第２距離離隔されているドレイン電極と；を含む液晶表示装置用アレイ基板が記載されている。
【先行技術文献】
【特許文献】
【０００５】
【特許文献１】日本国公開特許公報「特開２００８−１６６７８９号公報（２００８年７月１７日公開）」
【発明の概要】
【発明が解決しようとする課題】
【０００６】
従来のアクティブマトリクス基板の例を、図１３及び図１４を参照して説明する。図１４は、従来のアクティブマトリクス基板の一部の断面図を示す。なお、図１４は、従来のアクティブマトリクス基板３００のＴＦＴ３２５付近の一部分のみを示す。【０００７】
図１４に示すように、従来のアクティブマトリクス基板３００は、ガラス３１１、走査配線３１２、絶縁層３１３、半導体層３１４、信号電極３１６、ドレイン電極３１７、保護層３１８、層間絶縁層３１９、及び画素電極３２０を備えている。これらは、図１４に示すように積層されることにより、ＴＦＴ３２５を構成している。半導体層３１４は、チャネル層３１４ａと電極コンタクト層３１４ｂとにより構成されている。また、信号電極３１６は下層信号電極３１６ａと上層信号電極３１６ｂとを備え、ドレイン電極３１７は下層ドレイン電極３１７ａと上層ドレイン電極３１７ｂとを備えている。【０００８】
従来のアクティブマトリクス基板３００における信号電極３１６及びドレイン電極３１７では、図１４に示すように、上層が下層の上面の全てを覆うように積層されている。【０００９】
ここで、アクティブマトリクス基板３００の製造工程において、上層ドレイン電極３１７ｂに用いる材料が拡散する場合がある。上層ドレイン電極３１７ｂに用いる材料が拡散するおそれがあるプロセスとしては、例えばドレイン電極３１７をドライエッチングするプロセス、ＣＶＤ法により保護層３１８の材料を成膜するプロセスなどが挙げられる。このように拡散した材料が半導体層３１４上に移動してしまうと、ＴＦＴの特性が低下してしまう。【００１０】
図１３は、従来のアクティブマトリクス基板の製造方法を説明するための図であり、特にドレイン電極３１７のパターニングを行なった際の断面構造を示す。従来のアクティブマトリクス基板３００は、上層ドレイン電極３１７ｂと半導体層３１４との距離が近い。そのため、例えばドライエッチングなどによって上層ドレイン電極３１７ｂに用いる材料が拡散した場合に、図１３に矢印で示すように、拡散した材料が半導体層３１４上に移動してしまうおそれが高い。【００１１】
したがって、従来のアクティブマトリクス基板３００においては、上層ドレイン電極３１７ｂに用いる材料が半導体層３１４上に移動することにより、ＴＦＴ３２５の特性の低下を招いてしまうという問題が生じる。上述した特許文献１の技術においても、このような問題を解決するための方法は記載されていない。【００１２】
また、特許文献１には、ソース電極及びドレイン電極をウェットエッチングによりパターニングし、バリアパターンを乾式エッチングによりパターニングすることによって、ソース電極及びドレイン電極がバリアパターンよりも大きくエッチング（オーバーエッチング）されることが記載されている。しかし、ソース電極及びドレイン電極がオーバーエッチングされる量については、全く規定されていない。そのため、オーバーエッチングされる量が少ない場合には、ソース電極及びドレイン電極に用いる材料が拡散して半導体層上に移動するという問題が生じる。また、オーバーエッチングされる量が多い場合には、レジストの剥がれが生じたり、細い配線を形成することが困難になったりするという問題が生じる。【００１３】
特許文献１には、これらの問題についても、これらの問題を解決する方法についても全く記載されていない。そのため、従来技術における配線構造では、安定な特性を有するＴＦＴを容易に形成させることが困難である。【００１４】
本発明は、上記の従来技術が有する問題に鑑みてなされたものであり、その目的は、安定な特性を有するＴＦＴを容易に形成させることが可能な配線構造を備えたアクティブマトリクス基板、ならびにこれを備えた表示パネル及び表示装置を提供することにある。
【課題を解決するための手段】
【００１５】
上記の課題を解決するために、本発明の一態様に係るアクティブマトリクス基板は、半導体層と、当該半導体層に電気的に接続されている電極とにより構成されている薄膜トランジスタを備えており、上記電極は、上記半導体層の上面の一部を覆うように積層された第１の金属層と、上記第１の金属層に積層された第２の金属層とを備え、上記半導体層と上記第１の金属層と上記第２の金属層とは、階段状に構成されており、上記階段状に構成されている部分において、上記第１の金属層の周縁と上記第２の金属層の周縁との距離が、０．４μｍより大きく、１．５μｍより小さいことを特徴とする。【００１６】
上記の構成であれば、第１の金属層を備え、かつ第１の金属層の周縁と第２の金属層の周縁との距離が０．４μｍより大きいことにより、半導体層と第２の金属層とを十分に離すことができる。そのため、アクティブマトリクス基板を製造する過程において、例えば電極をパターニングする際などに、第２の金属層に用いる材料が半導体層に移動してしまうことを防ぐことができる。【００１７】
したがって、ＴＦＴの特性の低下を防止し、安定な特性を得ることができる。また、ＴＦＴの特性を低下させることなく、第２の金属層にいかなる金属をも用いることができる。【００１８】
また、第１の金属層の周縁と第２の金属層の周縁との距離が１．５μｍより小さいことにより、電極をパターニングする際に用いるレジストが剥がれることを防止することができ、細い配線であっても容易に形成させることができる。したがって、本発明であれば、安定な特性を有するＴＦＴを容易に形成させることが可能なアクティブマトリクス基板とすることができる。【００１９】
本発明の他の目的、特徴、および優れた点は、以下に示す記載によって十分分かるであろう。また、本発明の利点は、添付図面を参照した次の説明で明白になるであろう。
【発明の効果】
【００２０】
本発明に係るアクティブマトリクス基板は、以上のように、半導体層と、当該半導体層に電気的に接続されている電極とにより構成されている薄膜トランジスタを備えており、上記電極は、上記半導体層の上面の一部を覆うように積層された第１の金属層と、上記第１の金属層に積層された第２の金属層とを備え、上記半導体層と上記第１の金属層と上記第２の金属層とは、階段状に構成されており、上記階段状に構成されている部分において、上記第１の金属層の上面は、上記半導体層の上面における上記第１の金属層に覆われていない部分に、上記第２の金属層よりも突出していることにより、上記第２の金属層に覆われていない部分を有しており、かつ、上記第１の金属層の周縁と上記第２の金属層の周縁との距離が、０．４μｍより大きく、１．５μｍより小さいので、安定な特性を有するＴＦＴを容易に形成させることが可能な配線構造を備えたアクティブマトリクス基板を提供することができる。
【図面の簡単な説明】
【００２１】
【図１】本発明の一実施形態におけるアクティブマトリクス基板の一部の断面図を示す。
【図２】本発明の一実施形態におけるアクティブマトリクス基板の要部の断面図を示す。
【図３】本発明の一実施形態における液晶表示装置を示す図である。
【図４】図４の（ａ）〜図４の（ｅ）は、本発明の一実施形態におけるアクティブマトリクス基板の製造方法を説明するための図である。
【図５】図５の（ａ）〜図５の（ｃ）は、本発明の一実施形態における対向基板の製造方法を説明するための図である。
【図６】図６の（ａ）〜図６の（ｃ）は、本発明の一実施形態におけるアクティブマトリクス基板の製造方法を説明するための図である。
【図７】図７の（ａ）〜図７の（ｄ）は、本発明の他の実施形態におけるアクティブマトリクス基板の製造方法を説明するための図である。
【図８】図８の（ａ）〜図８の（ｅ）は、本発明の他の実施形態におけるアクティブマトリクス基板の製造方法を説明するための図である。
【図９】図９の（ａ）〜図９の（ｆ）は、本発明の他の実施形態におけるアクティブマトリクス基板の製造方法を説明するための図である。
【図１０】図１０の（ａ）〜図１０の（ｆ）は、本発明の他の実施形態におけるアクティブマトリクス基板の製造方法を説明するための図である。
【図１１】本発明の一実施例におけるアクティブマトリクス基板のＴＦＴ特性を示すグラフである。
【図１２】本発明の一実施形態におけるアクティブマトリクス基板の製造方法を説明するための図である。
【図１３】従来のアクティブマトリクス基板の製造方法を説明するための図である。
【図１４】従来のアクティブマトリクス基板の一部の断面図を示す。
【図１５】（ａ）〜（ｄ）は、第３工程のウェットエッチング終了時点におけるアクティブマトリクス基板の電子顕微鏡画像を表す図である。
【発明を実施するための形態】
【００２２】
〔第１実施形態〕
以下、本発明に係る液晶表示装置の第１実施形態について、詳細に説明する。
【００２３】
まず、本実施形態に係る液晶表示装置（表示装置）１の構成について説明する。
【００２４】
（液晶表示装置１の構成）
液晶表示装置１の構成について、図１〜図３を参照して説明する。まず、液晶表示装置１の全体像について、図３を参照して説明する。図３は、本発明の一実施形態における液晶表示装置を示す図である。
【００２５】
液晶表示装置１は、アクティブマトリクス型の液晶表示パネル（表示パネル）２を備えた液晶表示装置１である。液晶表示パネル２は、図３に示すように、アクティブマトリクス基板１０Ａと、対向基板３０とが、液晶層（図示せず）を挟んで張り合わせられて形成されている。
【００２６】
アクティブマトリクス基板１０Ａは、図示しないが画素電極がマトリクス状に配置されており、観察者に視認される画像を表示する表示領域と、表示領域の外側に設けられ、観察者に画像が視認されない非表示領域とに分けられる。非表示領域には、走査配線１２が外部の信号を受けるための走査配線端子部４１と、信号配線が外部の信号を受けるための信号配線端子部４２とが設けられている。走査配線端子部４１及び信号配線端子部４２は、それぞれ走査配線１２又は信号配線に接続されている端子配線４３と接続されている。
【００２７】
アクティブマトリクス基板１０Ａには、複数の走査配線１２と複数の信号配線とが交差するように配置されており、その交差部近傍に薄膜トランジスタ（以下、「ＴＦＴ」ともいう。）２５が形成されている。ＴＦＴ２５は画素部を構成する。各ＴＦＴ２５に対応して、信号電極（電極）１６とドレイン電極（電極）１７と画素電極２０とが設けられている。ＴＦＴ２５の構造については後述する。
【００２８】
（ＴＦＴ２５の基本的な構造）
アクティブマトリクス基板１０Ａに形成されているＴＦＴ２５の基本的な構成について、図１を参照して以下に説明する。図１は、本発明の一実施形態におけるアクティブマトリクス基板の一部の断面図を示す。なお、図１は、アクティブマトリクス基板１０ＡのＴＦＴ２５付近の一部分のみを示す。
【００２９】
アクティブマトリクス基板１０Ａは、ガラス１１、走査配線１２、絶縁層１３、半導体層１４、信号電極１６、ドレイン電極１７、保護層１８、層間絶縁層１９、及び画素電極２０を備えている。これらは、図１に示すように積層されることにより、ＴＦＴ２５を構成している。
【００３０】
ＴＦＴ２５は、逆スタガ型（ボトムゲート）の構造である。すなわち、ＴＦＴ２５において、最下層に走査配線１２が配置され、走査配線１２の上に絶縁層１３と半導体層１４とが形成され、絶縁層１３と半導体層１４との上に信号電極１６及びドレイン電極１７が形成されている。
【００３１】
半導体層１４は、チャネル層１４ａと電極コンタクト層１４ｂとにより構成されており、信号電極１６とドレイン電極１７とを導通させるための層である。
【００３２】
チャネル層１４ａとしては、例えば、アモルファスシリコンなどを用いてもよく、また、酸化亜鉛（ＺｎＯ）、酸化インジウム−酸化ガリウム−酸化亜鉛の組成をもつアモルファス薄膜（ＩＧＺＯ）等の酸化物半導体を用いてもよい。
【００３３】
電極コンタクト層１４ｂは、例えばｎ型不純物が高濃度にドープされたＮ＋コンタクト層であってもよく、例えばＮ＋アモルファスシリコンなどを用いることができる。
【００３４】
信号電極１６は、信号配線に設けられている電極である。信号電極１６は、下層信号電極（第１の金属層）１６ａと上層信号電極（第２の金属層）１６ｂとを備え、半導体層１４に電気的に接続されている。
【００３５】
ドレイン電極１７は、下層ドレイン電極（第１の金属層）１７ａと上層ドレイン電極（第２の金属層）１７ｂとを備え、半導体層１４に電気的に接続されている。ドレイン電極１７は、信号電極１６と、半導体層１４を介して電気的に接続されている。
【００３６】
下層信号電極１６ａ及び下層ドレイン電極１７ａに用いる材料としては、特に限定されないが、製造工程において拡散しにくい金属を用いることが好ましい。例えばチタン（Ｔｉ）、タンタル（Ｔａ）、モリブデン（Ｍｏ）、又はこれらの合金などを用いることができる。このような構成であれば、製造工程において、下層信号電極１６ａ及び下層ドレイン電極１７ａに用いる金属が半導体層１４に拡散しないため、良好な特性を有するＴＦＴを形成させることができる。
【００３７】
上層信号電極１６ｂ及び上層ドレイン電極１７ｂに用いる材料としては、特に限定されないが、例えば銅（Ｃｕ）、銅合金、アルミニウム（Ａｌ）などが挙げられ、銅又は銅合金が好ましい。銅又は銅合金であれば、抵抗が小さいため、信号電極１６又はドレイン電極１７の抵抗を小さくすることができる。
【００３８】
銅としては、例えば純銅などを用いることができる。また、銅合金としては、例えば、銅−マグネシウム合金（ＣｕＭｇ）、銅−マンガン合金（ＣｕＭｎ）、銅−アルミニウム合金（ＣｕＡｌ）、銅−チタン合金（ＣｕＴｉ）、銅−ジルコニウム合金（ＣｕＺｒ）、銅−モリブデン合金（ＣｕＭｏ）などを用いることができる。
【００３９】
走査配線１２は、図１では図示しないが、下層走査配線１２ａと上層走査配線１２ｂとを備えている。下層走査配線１２ａに用いる材料としては、下層信号電極１６ａ及び下層ドレイン電極１７ａに用いることができる材料と同じものを用いることができる。また、上層走査配線１２ｂに用いる金属としては、上層信号電極１６ｂ及び上層ドレイン電極１７ｂに用いることができる材料と同じものを用いることができる。
【００４０】
絶縁層としては、例えば、窒化シリコン（ＳｉＮｘ）、二酸化ケイ素（ＳｉＯ２）などを用いてもよく、また、ＳｉＮｘとＳｉＯ２とを積層してもよい。ゲート絶縁膜１０３の厚さは、１０００〜５０００Åであることが好ましい。
【００４１】
保護層１８としては、例えば窒化シリコン（ＳｉＮｘ）、二酸化ケイ素（ＳｉＯ２）などを用いることができる。
【００４２】
層間絶縁層１９としては、フォト感光性を有するものを用いることが好ましく、例えば感光性アクリル樹脂などを用いることができる。
【００４３】
画素電極２０としては、例えば、酸化インジウムスズ（ＩＴＯ）、酸化インジウム−酸化亜鉛（ＩＺＯ）などの透明導電材料を用いることができる。
【００４４】
次に、ＴＦＴ２５における信号電極１６及びドレイン電極１７の構造について、より詳細に以下に説明する。
【００４５】
（信号電極１６及びドレイン電極１７の構造）
ＴＦＴ２５における信号電極１６及びドレイン電極１７の構造について、図２を参照して説明する。図２は、本発明の一実施形態におけるアクティブマトリクス基板の要部の断面図を示す。なお、ここでは、ＴＦＴ２５におけるドレイン電極１７の構造について説明するが、ＴＦＴ２５における信号電極１６もドレイン電極１７と同様に構成されている。
【００４６】
つまり、以下の説明において、ドレイン電極１７は信号電極１６に、下層ドレイン電極１７ａは下層信号電極１６ａに、上層ドレイン電極１７ｂは上層信号電極１６ｂに、適宜置き換えることができる。
【００４７】
ＴＦＴ２５において、ドレイン電極１７の下層ドレイン電極１７ａは、半導体層１４の上面の一部を覆うように積層されている。ここでは下層ドレイン電極１７ａは、半導体層１４における電極コンタクト層１４ｂの上面の一部を覆うように積層されている。また、上層ドレイン電極１７ｂは、下層ドレイン電極１７ａに積層されている。そして、チャネル層１４ａと、電極コンタクト層１４ｂと、下層ドレイン電極１７ａと、上層ドレイン電極１７ｂとは、ＴＦＴ２５において、階段状に構成されている。
【００４８】
この階段状に構成されている部分において、下層ドレイン電極１７ａは、半導体層１４の上面における下層ドレイン電極１７ａに覆われていない部分１４ａａ及び１４ｂａのある方向に、上層ドレイン電極１７ｂよりも突出していることにより、上層ドレイン電極１７ｂに覆われていない部分１７ａａを有している。
【００４９】
また、この階段状に構成されている部分において、下層ドレイン電極１７ａの周縁と上層ドレイン電極１７ｂの周縁との距離Ａは、０．４μｍより大きく、１．５μｍより小さい。
【００５０】
ここで、「下層ドレイン電極１７ａの周縁」とは、下層ドレイン電極１７ａの上面又はこれに続く端面が半導体層１４の上面に接触する部分をさす。また、「上層ドレイン電極１７ｂの周縁」とは、上層ドレイン電極１７ｂの上面又はこれに続く端面が下層ドレイン電極１７ａの上面に接触する部分をさす。
【００５１】
本実施形態では、下層ドレイン電極１７ａを備え、かつ距離Ａが０．４μｍより大きいことにより、半導体層１４と上層ドレイン電極１７ｂとを十分に離すことができる。図１２は、本発明の一実施形態におけるアクティブマトリクス基板の製造方法を説明するための図であり、特にドレイン電極１７のパターニングを行なった際の断面構造を示す。図１２に示すように、本実施形態におけるアクティブマトリクス基板１０Ａでは、上層ドレイン電極１７ｂと半導体層１４とが十分離れている。そのため、ドレイン電極１７のパターニングの際に上層ドレイン電極１７ｂの材料が半導体層１４に移動してしまうことを防ぐことができる。
そのため、本実施形態であれば、上層ドレイン電極１７ｂにいかなる金属を用いた場合でも、製造工程においてこの金属が半導体層１４にまで移動することを防ぐことができる。したがって、ＴＦＴの特性の低下を防止し、安定な特性を得ることができる。換言すると、本実施形態であれば、ＴＦＴの特性を低下させることなく、上層ドレイン電極１７ｂにいかなる金属をも用いることができる。
【００５２】
また、距離Ａが１．５μｍより小さいことにより、ドレイン電極１７をパターニングする際に用いるレジストが剥がれることを防止することができ、細い配線であっても容易に形成させることができる。したがって、本実施形態の配線構造であれば、安定な特性を有するＴＦＴを容易に形成させることができる。
【００５３】
なお、下層ドレイン電極１７ａは、電極コンタクト層１４ｂを完全に覆うように積層されていてもよい。この場合には、下層ドレイン電極１７ａは、電極コンタクト層１４ｂとともに、チャネル層１４ａの上面の一部を覆うように積層され、チャネル層１４ａと下層ドレイン電極１７ａと上層ドレイン電極１７ｂとが、階段状に構成される。
【００５４】
また、電極コンタクト層１４ｂがチャネル層１４ａを完全に覆っていてもよい。この場合には、下層ドレイン電極１７ａは、電極コンタクト層１４ｂの上面の一部を覆うように積層され、電極コンタクト層１４ｂと下層ドレイン電極１７ａと上層ドレイン電極１７ｂとが階段状に構成される。
【００５５】
本実施形態に係るアクティブマトリクス基板は、表示装置における表示パネルに好適に用いることができる。
【００５６】
次に、本実施形態に係る液晶表示装置１の製造方法について、以下に説明する。
【００５７】
まず、本実施形態におけるアクティブマトリクス基板１０Ａの製造工程について説明する。なお、本実施形態においては、下層走査配線１２ａ、下層信号電極１６ａ及び下層ドレイン電極１７ａにＴｉを用い、上層走査配線１２ｂ、上層信号電極１６ｂ及び上層ドレイン電極１７ｂにＣｕを用いた場合を例にして説明する。
【００５８】
（アクティブマトリクス基板１０Ａの製造工程）
本実施形態におけるアクティブマトリクス基板１０Ａは、５回のフォトリソグラフィ工程によって製造される。
【００５９】
ここで、図４の（ａ）〜図４の（ｅ）を参照しながら、本実施形態のアクティブマトリクス基板１０Ａの製造工程を工程順に（１）〜（５）に説明する。図４の（ａ）〜図４の（ｅ）は、本発明の一実施形態におけるアクティブマトリクス基板の製造方法を説明するための図であり、各工程が終了した時点での断面構造を示す。また、図４の（ａ）〜図４の（ｅ）は、アクティブマトリクス基板１０ＡのＴＦＴ２５付近の一部分のみを示している。したがって、ここでは、ＴＦＴ２５付近の製造工程について説明する。
【００６０】
（１）第１工程
第１工程では、図４の（ａ）に示すように、走査配線１２を形成する。まず、ガラス１１上にスパッタ法により下層走査配線１２ａとしてＴｉ、及び上層走査配線１２ｂとしてＣｕを連続して成膜した後に、フォトリソグラフィによりレジストパターンを形成する。その後、後述する方法によりウェットエッチングを行い、下層走査配線１２ａ及び上層走査配線１２ｂのパターンを形成した後、レジストを剥離洗浄する。
【００６１】
本工程では、特に限定されないが、Ｔｉを３０〜１５０ｎｍ、Ｃｕを２００〜５００ｎｍ成膜することが好ましい。
【００６２】
（２）第２工程
第２工程では、図４の（ｂ）に示すように、絶縁層１３、チャネル層１４ａ及び電極コンタクト層１４ｂを形成する。まず、ＣＶＤ法により、絶縁層１３として窒化シリコン、チャネル層１４ａとしてアモルファスシリコン、及び電極コンタクト層１４ｂとしてｎ＋アモルファスシリコンを連続して成膜する。その後、フォトリソグラフィによりレジストパターンを形成する。その後、ドライエッチングを行い、チャネル層１４ａ及び電極コンタクト層１４ｂのパターンを形成した後、レジストを剥離洗浄する。
【００６３】
本工程では、特に限定されないが、絶縁層１３としての窒化シリコンを２００〜５００ｎｍ、チャネル層１４ａとしてのアモルファスシリコンを３０〜３００ｎｍ、電極コンタクト層１４ｂとしてのｎ＋アモルファスシリコンを５０〜１５０ｎｍ成膜することが好ましい。
【００６４】
（３）第３工程
第３工程では、図４の（ｃ）に示すように、信号電極１６及びドレイン電極１７を形成する。信号電極１６とドレイン電極１７とは、同一の層に同時に成膜された後、パターニングによってそれぞれが形成される。
【００６５】
まず、スパッタ法により下層信号電極１６ａ及び下層ドレイン電極１７ａとしてＴｉ、上層信号電極１６ｂ及び上層ドレイン電極１７ｂとしてＣｕを連続して成膜した後に、フォトリソグラフィによりレジストパターンを形成する。その後、後述する方法によりウェットエッチングを行い、下層信号電極１６ａ、上層信号電極１６ｂ、下層ドレイン電極１７ａ、及び上層ドレイン電極１７ｂそれぞれのパターンを形成する。さらに、ドライエッチングにより、電極コンタクト層１４ｂの一部を除去する。その後、レジストを剥離洗浄する。
【００６６】
本工程では、特に限定されないが、Ｔｉを３０〜１５０ｎｍ、Ｃｕを１００〜４００ｎｍ成膜することが好ましい。
【００６７】
（４）第４工程
第４工程では、図４の（ｄ）に示すように、保護層１８及び層間絶縁層１９を形成する。まず、ＣＶＤ法により、保護層１８として窒化シリコンを成膜する。次いで、層間絶縁層１９として感光性層間絶縁膜材料を成膜した後に、フォトリソグラフィによりパターン形成する。その後、ドライエッチングを行い、保護層１８及び層間絶縁層１９のパターンを形成する。
【００６８】
本工程では、特に限定されないが、保護層１８としての窒化シリコンを１００〜７００ｎｍ成膜することが好ましい。
【００６９】
（５）第５工程
第５工程では、図４の（ｅ）に示すように、画素電極２０を形成する。まず、スパッタ法により画素電極２０を形成するための膜として酸化インジウムスズ（ＩＴＯ）または酸化インジウム−酸化亜鉛（ＩＺＯ）などの透明導電材料を成膜した後に、フォトリソグラフィによりレジストパターンを形成する。その後、ウェットエッチングにより、画素電極２０のパターンを形成した後、レジストを剥離洗浄する。
【００７０】
本工程では、特に限定されないが、画素電極２０としての透明導電材料を５０〜２００ｎｍ成膜することが好ましい。
【００７１】
以上の工程によって、アクティブマトリクス基板１０Ａが製造される。ただし、本発明では、上述したような材料や、各層の厚さに必ずしも限定されることはなく、アクティブマトリクス基板の材料として従来から一般的に使用されているものを使用することができる。
【００７２】
（ウェットエッチング方法）
本実施形態のＴＦＴ２５における走査配線１２、信号電極１６及びドレイン電極１７は、図４の（ｅ）に示すように、下層と上層との２層構造であり、下層と上層とは階段状に構成されている。
【００７３】
このような構造にするために、本実施形態においては、上述した第１工程及び第３工程におけるウェットエッチングを、以下に説明する方法により行う。
【００７４】
本実施形態の第１工程で行なうウェットエッチングの方法について、図６の（ａ）〜図６の（ｃ）を参照して説明する。図６の（ａ）〜図６の（ｃ）は、本発明の一実施形態におけるアクティブマトリクス基板の製造方法を説明するための図であり、特に走査配線１２をパターニングする際の各段階の断面図を示す。
【００７５】
第１工程においては、以下（１）〜（３）に説明する方法によりウェットエッチングを行ない、走査配線１２をパターニングする。
【００７６】
（１）第１工程においてウェットエッチングを行なう直前には、図６の（ａ）に示すように、ガラス１１上に下層走査配線１２ａとしてＴｉ、及び上層走査配線１２ｂとしてＣｕが成膜され、フォトリソグラフィによりレジスト５０が形成されている。
【００７７】
（２）次に、過酸化水素（Ｈ２Ｏ２）とフッ素化合物とを含むエッチャントを用いて、ウェットエッチングを行い、図６の（ｂ）に示すように、Ｔｉ及びＣｕを同時にエッチングする。
【００７８】
本実施形態においては、Ｈ２Ｏ２濃度が５％以上２０％未満であり、かつフッ素化合物濃度が０．５％以上３％未満であるエッチャントを用いることが好ましい。これにより、Ｔｉよりも早くＣｕをエッチングさせることができる。その結果、図６の（ｂ）に示すように、Ｃｕのシフト量（エッチングレート）をＴｉのシフト量よりも大きくさせることによって、下層走査配線１２ａと上層走査配線１２ｂとを階段状に構成させることができる。
【００７９】
なお、本実施形態に用いるエッチャントは、特に限定されないが、Ｈ２Ｏ２とフッ素化合物とを含むものであることが好ましい。このような構成であれば、エッチャントに含まれるＨ２Ｏ２の濃度によってＣｕのシフト量を調節することができ、一方フッ素化合物の濃度によってＴｉのシフト量を調節することができる。したがって、エッチャントに含まれるＨ２Ｏ２及びフッ素化合物の濃度を、Ｃｕ及びＴｉの望ましいシフト量に基づいて、適宜調整することが好ましい。
【００８０】
（３）続いて、レジスト５０を剥離洗浄し、図６の（ｃ）に示すような走査配線１２のパターンを完成させる。
【００８１】
第３工程においても、以上の（１）〜（３）に説明する方法によりウェットエッチングを行ない、信号電極１６及びドレイン電極１７をパターニングすることができる。なお、第３工程においては、上述した方法の（２）において用いるエッチャントは、Ｈ２Ｏ２濃度が５％以上２０％未満であり、かつフッ素化合物濃度が０．５％以上３％未満であることが好ましく、エッチング時間はジャストエッチング時間の１.３〜３倍の時間行なうことが好ましい。なお、「ジャストエッチング時間」とは、信号電極１６及びドレイン電極１７の上層（ここではＣｕ）がレジスト５０の幅と同じ幅にてエッチングされる時間をいう。
【００８２】
これにより、信号電極１６及びドレイン電極１７のそれぞれにおける下層の周縁と上層の周縁との距離Ａを、０．４μｍより大きく、かつ１．５μｍより小さくすることができる。
【００８３】
（対向基板３０の製造工程）
次に、図５の（ａ）〜図５の（ｃ）を参照しながら、本実施形態における対向基板３０の製造工程について説明する。図５の（ａ）〜図５の（ｃ）は、本発明の一実施形態における対向基板の製造方法を説明するための図であり、各工程が終了した時点での断面構造を示す。
【００８４】
対向基板３０は、以下（１）〜（３）に説明する３回のフォトリソグラフィ工程によって製造される。
【００８５】
（１）図５の（ａ）に示すように、ガラス３１上に、感光性材料を用い、フォトリソグラフィによりブラックマトリクス３２、及び、赤、緑又は青のカラーフィルター３３の各層を形成する。
【００８６】
（２）図５の（ｂ）に示すように、スパッタ法により画素電極３４を、厚さ５０〜２００ｎｍにて堆積した後、フォトリソグラフィ及びウェットエッチングによりパターンを形成することによって、対向電極を形成する。
【００８７】
（３）図５の（ｃ）に示すように、感光性材料を用い、フォトリソグラフィにより、フォトスペーサ３５を形成する。
【００８８】
（貼り合わせ工程）
さらに、アクティブマトリクス基板１０Ａと対向基板３０とを貼り合わせて、液晶層を形成する、貼り合わせ工程について以下（１）〜（３）に説明する。
【００８９】
（１）まず、アクティブマトリクス基板１０Ａ及び対向基板３０に、配向膜としてポリイミドを印刷法により形成する。
【００９０】
（２）次に、アクティブマトリクス基板１０Ａ及び対向基板３０を、シール剤を印刷し、液晶を滴下した後に貼り合わせる。
【００９１】
（３）貼り合わせた基板を、ダイシングにより分断する。
【００９２】
以上の工程により、アクティブマトリクス基板１０Ａと対向基板３０とを重ねて配置し、その間に液晶層が形成された、本実施形態の液晶表示装置１が製造される。
【００９３】
なお、本発明の一態様に係るアクティブマトリクス基板及び表示パネルは、上述した液晶表示装置に限定されず、例えば有機ＥＬ、無機ＥＬ、電気泳動等における表示装置などにも適用することができる。これにより、安定な特性を有するＴＦＴを容易に形成させることができるアクティブマトリクス基板を備えているので、高品質な表示装置を容易に製造することができる。
【００９４】
〔第２実施形態〕
本発明に係る液晶表示装置の第２実施形態について、以下に説明する。
【００９５】
本実施形態においては、アクティブマトリクス基板１０Ａの製造工程のみが第１実施形態と異なっており、他は第１実施形態と同様に構成されている。よって、本実施形態では、第１実施形態と異なる点のみについて説明し、同様の構成の部材には同じ部材番号を付してその説明は省略する。
【００９６】
本実施形態においては、第１実施形態のアクティブマトリクス基板１０Ａの製造工程における第３工程において、信号電極１６及びドレイン電極１７をウェットエッチング及びドライエッチングによってパターニングする。この点以外は、第１実施形態と同じ方法を用いる。本実施形態における走査配線１２、信号電極１６及びドレイン電極１７のパターニングは、以下に説明する方法により行う。
【００９７】
（走査配線１２のパターニング）
まず、本実施形態の第１工程で行なうウェットエッチングの方法について、図６の（ａ）〜図６の（ｃ）を参照して説明する。第１工程においては、以下（１）〜（３）に説明する方法によりウェットエッチングを行ない、走査配線１２をパターニングする。
【００９８】
（１）第１工程においてウェットエッチングを行なう直前には、図６の（ａ）に示すように、ガラス１１上に下層走査配線１２ａとしてＴｉ、及び上層走査配線１２ｂとしてＣｕが成膜され、フォトリソグラフィによりレジスト５０が形成されている。
【００９９】
（２）次に、過酸化水素（Ｈ２Ｏ２）とフッ素化合物とを含むエッチャントを用いて、ウェットエッチングを行い、図６の（ｂ）に示すように、Ｔｉ及びＣｕを同時にエッチングする。
【０１００】
本実施形態においては、Ｈ２Ｏ２濃度が５％以上２０％未満であり、かつフッ素化合物濃度が０．５％以上３％未満であるエッチャントを用いることが好ましい。これにより、Ｔｉよりも早くＣｕをエッチングさせることができる。その結果、図６の（ｂ）に示すように、Ｃｕのシフト量（エッチングレート）をＴｉのシフト量よりも大きくさせることによって、下層走査配線１２ａと上層走査配線１２ｂとを階段状に構成させることができる。
【０１０１】
なお、本実施形態に用いるエッチャントは、特に限定されないが、Ｈ２Ｏ２とフッ素化合物とを含むものであることが好ましい。このような構成であれば、エッチャントに含まれるＨ２Ｏ２の濃度によってＣｕのシフト量を調節することができ、一方フッ素化合物の濃度によってＴｉのシフト量を調節することができる。したがって、エッチャントに含まれるＨ２Ｏ２及びフッ素化合物の濃度を、Ｃｕ及びＴｉの望ましいシフト量に基づいて、適宜調整することが好ましい。
【０１０２】
（３）続いて、レジスト５０を剥離洗浄し、図６の（ｃ）に示すような走査配線１２のパターンを完成させる。
【０１０３】
（信号電極１６及びドレイン電極１７のパターニング）
次に、本実施形態の第３工程で行なうウェットエッチング及びドライエッチングの方法について、図７の（ａ）〜図７の（ｄ）を参照して説明する。図７の（ａ）〜図７の（ｄ）は、本発明の他の実施形態におけるアクティブマトリクス基板の製造方法を説明するための図であり、特に信号電極１６をパターニングする際の各段階の断面図を示す。ここに示す方法によって、信号電極１６及びドレイン電極１７をパターニングする。
【０１０４】
第３工程においては、以下（４）〜（７）に説明する方法によりウェットエッチング及びドライエッチングを行ない、信号電極１６及びドレイン電極１７をパターニングする。
【０１０５】
（４）第３工程においてウェットエッチング及びドライエッチングを行なう直前には、図７の（ａ）に示すように、下地上に下層信号電極１６ａとしてＴｉ、及び上層信号電極１６ｂとしてＣｕが成膜され、フォトリソグラフィによりレジスト５０が形成されている。
【０１０６】
（５）次に、過酸化水素（Ｈ２Ｏ２）を含むエッチャントを用いて、ウェットエッチングを行い、図７の（ｂ）に示すように、Ｃｕをエッチングする。
【０１０７】
（６）続いて、ドライエッチングを行い、図７の（ｃ）に示すように、Ｔｉをエッチングする。これにより、Ｔｉは、レジスト５０の幅と同じ幅にてエッチングされる。
【０１０８】
（７）レジスト５０を剥離洗浄し、図７の（ｄ）に示すような信号電極１６のパターンを完成させる。
【０１０９】
本実施形態においては、ウェットエッチングにおいてレジスト５０がエッチングされないので、Ｃｕがレジスト５０の幅よりも狭くエッチングされ、その後のドライエッチングにおいては、Ｔｉがレジスト５０と同じ幅にてエッチングされる。そのため、ＣｕとＴｉとのシフト量差を大きくすることができる。なお、本実施形態におけるウェットエッチングする時間は、特に限定されないが、Ｃｕ及びＴｉの望ましいシフト量差に基づいて、適宜調整することが好ましい。
【０１１０】
このように、本実施形態においては、Ｃｕのシフト量をＴｉのシフト量よりも大きくさせることによって、下層信号電極１６ａと上層信号電極１６ｂとを階段状に構成させることができる。
【０１１１】
なお、第３工程においては、上述した方法の（５）のウェットエッチングにおいて用いるエッチャント及びエッチング時間は、信号電極１６及びドレイン電極１７における下層の周縁と上層の周縁との距離Ａが０．４μｍより大きく、かつ１．５μｍより小さくなるように調整されることが好ましい。例えば、上層が銅により構成されている場合、Ｈ２Ｏ２濃度が５％以上１０％未満であるエッチャントを用いて、ジャストエッチング時間の２〜４倍の時間、エッチングを行なうことが好ましい。これにより、信号電極１６及びドレイン電極１７における下層の周縁と上層の周縁との距離Ａを、０．４μｍより大きく、かつ１．５μｍより小さくすることができる。
【０１１２】
〔第３実施形態〕
本発明に係る液晶表示装置の第３実施形態について、以下に説明する。
【０１１３】
本実施形態においては、アクティブマトリクス基板１０Ｂに層間絶縁層１９が備えられていない点のみが第１実施形態及び第２実施形態と異なっており、他は第１実施形態及び第２実施形態と同様に構成されている。よって、本実施形態では、第１実施形態及び第２実施形態と異なる点のみについて説明し、同様の構成の部材には同じ部材番号を付してその説明は省略する。
【０１１４】
以下に、図８の（ａ）〜図８の（ｅ）を参照しながら、本実施形態におけるアクティブマトリクス基板１０Ｂの製造工程を工程順に（１）〜（５）に説明する。図８の（ａ）〜図８の（ｅ）は、本発明の他の実施形態におけるアクティブマトリクス基板の製造方法を説明するための図であり、各工程が終了した時点での断面構造を示す。また、図８の（ａ）〜図８の（ｅ）は、アクティブマトリクス基板１０ＡのＴＦＴ２５付近の一部分のみを示している。したがって、ここでは、ＴＦＴ２５付近の製造工程について説明する。
【０１１５】
（１）第１工程
第１工程では、第１実施形態及び第２実施形態における第１工程と同じ方法を用いて、図８の（ａ）に示すように、走査配線１２を形成する。
【０１１６】
（２）第２工程
第２工程では、第１実施形態及び第２実施形態における第２工程と同じ方法を用いて、図８の（ｂ）に示すように、絶縁層１３、チャネル層１４ａ及び電極コンタクト層１４ｂを形成する。
【０１１７】
（３）第３工程
第３工程では、第１実施形態及び第２実施形態における第３工程と同じ方法を用いて、図８の（ｃ）に示すように、信号電極１６及びドレイン電極１７を形成する。
【０１１８】
（４）第４工程
第４工程では、図８の（ｄ）に示すように、保護層１８を形成する。まず、ＣＶＤ法により、保護層１８として窒化シリコンを成膜した後に、フォトリソグラフィによりレジストパターンを形成する。ドライエッチングにより、保護層１８のパターンを形成した後、レジストを剥離洗浄する。
【０１１９】
本工程では、特に限定されないが、保護層１８としての窒化シリコンを１００〜７００ｎｍ成膜することが好ましい。
【０１２０】
（５）第５工程
第５工程では、第１実施形態及び第２実施形態における第５工程と同じ方法を用いて、図８の（ｅ）に示すように、画素電極２０を形成する。
【０１２１】
以上の工程によって、アクティブマトリクス基板１０Ｂが製造される。
【０１２２】
〔第４実施形態〕
本発明に係る液晶表示装置の第４実施形態について、以下に説明する。
【０１２３】
本実施形態においては、アクティブマトリクス基板１０Ｃにチャネル保護層２１が備えられている点が第１実施形態及び第２実施形態と異なっており、他は第１実施形態及び第２実施形態と同様に構成されている。よって、本実施形態では、第１実施形態及び第２実施形態と異なる点のみについて説明し、同様の構成の部材には同じ部材番号を付してその説明は省略する。
【０１２４】
以下に、図９の（ａ）〜図９の（ｆ）を参照しながら、本実施形態におけるアクティブマトリクス基板１０Ｃの製造工程を工程順に（１）〜（５）に説明する。図９の（ａ）〜図９の（ｆ）は、本発明の他の実施形態におけるアクティブマトリクス基板の製造方法を説明するための図であり、各工程が終了した時点での断面構造を示す。また、図９の（ａ）〜図９の（ｆ）は、アクティブマトリクス基板１０ＣのＴＦＴ２５付近の一部分のみを示している。したがって、ここでは、ＴＦＴ２５付近の製造工程について説明する。
【０１２５】
（１）第１工程
第１工程では、第１実施形態及び第２実施形態における第１工程と同じ方法を用いて、図９の（ａ）に示すように、走査配線１２を形成する。
【０１２６】
（２）第２工程
第２工程では、図９の（ｂ）に示すように、絶縁層１３、チャネル層１４ａ及びチャネル保護層２１を形成する。まず、ＣＶＤ法により、絶縁層１３として窒化シリコン、チャネル層１４ａとしてアモルファスシリコン、及びチャネル保護層２１として窒化シリコンを連続して成膜する。その後、フォトリソグラフィによりレジストパターンを形成し、ドライエッチングを行ない、チャネル保護層２１のパターンを形成した後、レジストを剥離洗浄する。
【０１２７】
本工程では、特に限定されないが、絶縁層１３としての窒化シリコンを２００〜５００ｎｍ、チャネル層１４ａとしてのアモルファスシリコンを３０〜３００ｎｍ、チャネル保護層２１としての窒化シリコンを１００〜３００ｎｍ成膜することが好ましい。
【０１２８】
（３）第３工程
第３工程では、電極コンタクト層１４ｂ、信号電極１６、及びドレイン電極１７を形成する。信号電極１６とドレイン電極１７とは、同一の層に同時に成膜された後、パターニングによってそれぞれが形成される。
【０１２９】
まず、図９の（ｃ）に示すように、ＣＶＤ法により、電極コンタクト層１４ｂとしてｎ＋アモルファスシリコンを成膜する。次に、図９の（ｄ）に示すように、スパッタ法により下層信号電極１６ａ及び下層ドレイン電極１７ａとしてＴｉ、上層信号電極１６ｂ及び上層ドレイン電極１７ｂとしてＣｕを連続して成膜する。次に、フォトリソグラフィによりレジストパターンを形成する。その後、第１実施形態又は第２実施形態に記載した方法により、下層信号電極１６ａ、上層信号電極１６ｂ、下層ドレイン電極１７ａ、及び上層ドレイン電極１７ｂそれぞれのパターンを形成する。さらに、ドライエッチングにより、チャネル保護層２１上の電極コンタクト層１４ｂの一部を除去する。その後、レジストを剥離洗浄する。
【０１３０】
本工程では、特に限定されないが、電極コンタクト層１４ｂとしてのｎ＋アモルファスシリコンを５０〜１５０ｎｍ、Ｔｉを３０〜１５０ｎｍ、Ｃｕを１００〜４００ｎｍ成膜することが好ましい。
【０１３１】
（４）第４工程
第４工程では、第１実施形態及び第２実施形態における第４工程と同じ方法を用いて、図９の（ｅ）に示すように、保護層１８及び層間絶縁層１９を形成する。
【０１３２】
（５）第５工程
第５工程では、第１実施形態及び第２実施形態における第５工程と同じ方法を用いて、図９の（ｆ）に示すように、画素電極２０を形成する。
【０１３３】
以上の工程によって、アクティブマトリクス基板１０Ｃが製造される。
【０１３４】
〔第５実施形態〕
本発明に係る液晶表示装置の第５実施形態について、以下に説明する。
【０１３５】
本実施形態においては、アクティブマトリクス基板１０Ｄにおいて、保護層１８と層間絶縁層１９との間にブラックマトリクス２２及びカラーフィルター２３の層が形成されている点、並びに対向基板において、ブラックマトリクス３２及びカラーフィルター３３の層が形成されていない点、が第１実施形態及び第２実施形態と異なっており、他は第１実施形態及び第２実施形態と同様に構成されている。よって、本実施形態では、第１実施形態及び第２実施形態と異なる点のみについて説明し、同様の構成の部材には同じ部材番号を付してその説明は省略する。
【０１３６】
以下に、図１０の（ａ）〜図１０の（ｆ）を参照しながら、本実施形態におけるアクティブマトリクス基板１０Ｄの製造工程を工程順に（１）〜（６）に説明する。図１０の（ａ）〜図１０の（ｆ）は、本発明の他の実施形態におけるアクティブマトリクス基板の製造方法を説明するための図であり、各工程が終了した時点での断面構造を示す。また、図１０の（ａ）〜図１０の（ｆ）は、アクティブマトリクス基板１０ＤのＴＦＴ２５付近の一部分のみを示している。したがって、ここでは、ＴＦＴ２５付近の製造工程について説明する。
【０１３７】
（１）第１工程、（２）第２工程、及び（３）第３工程は、第１実施形態及び第２実施形態と全く同じであるため、ここでは省略する。これらの各工程が終了した時点での断面構造を、図１０の（ａ）〜図１０の（ｃ）に示す。
【０１３８】
（４）第４工程
第４工程では、図１０の（ｄ）に示すように、保護層１８、ブラックマトリクス２２及びカラーフィルター２３を形成する。まず、ＣＶＤ法により、保護層１８として窒化シリコンを成膜する。次いで、感光性材料を用い、フォトリソグラフィにより、ブラックマトリクス２２、及び、赤、緑、青のカラーフィルター２３の層を形成する。
【０１３９】
本工程では、特に限定されないが、保護層１８としての窒化シリコンを１００〜７００ｎｍ成膜することが好ましい。
【０１４０】
（５）第５工程
第５工程では、図１０の（ｅ）に示すように、層間絶縁層１９を形成する。層間絶縁層１９として感光性層間絶縁膜材料を成膜した後に、フォトリソグラフィによりパターン形成する。その後、ドライエッチングを行ない、層間絶縁層１９のパターンを形成する。
【０１４１】
（６）第６工程
第６工程では、図１０の（ｆ）に示すように、画素電極２０を形成する。まず、スパッタ法により画素電極２０を形成するための膜としてＩＴＯ（又はＩＺＯ）などの透明導電材料を成膜した後に、フォトリソグラフィによりレジストパターンを形成する。その後、ウェットエッチングにより、画素電極２０のパターンを形成した後、レジストを剥離洗浄する。
【０１４２】
本工程では、特に限定されないが、画素電極２０としての透明導電材料を５０〜２００ｎｍ成膜することが好ましい。
【０１４３】
以上の工程によって、アクティブマトリクス基板１０Ｄが製造される。
【０１４４】
本実施形態においては、アクティブマトリクス基板１０Ｄがブラックマトリクス２２及びカラーフィルター２３を備えているので、対向基板がブラックマトリクス及びカラーフィルターの層を備える必要がない。したがって、図示していないが、本実施形態の対向基板は、ブラックマトリクス及びカラーフィルターを備えない構成となっている。
【０１４５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【実施例】
【０１４６】
〔実施例１〕
図１に示す構造と同様の構造のＴＦＴを有するアクティブマトリクス基板を作製し、ＴＦＴ特性を測定した。アクティブマトリクス基板は、第２実施形態において説明した方法を用いて作製した。すなわち、第３工程において、信号電極１６及びドレイン電極１７のパターニングを、ウェットエッチング及びドライエッチングによって行なった。【０１４７】
第３工程では、３種類の条件によってウェットエッチングを行ない、３種類のアクティブマトリクス基板を作製した。３種類の条件とは、適切なＨ２Ｏ２濃度のエッチャントを用い、ウェットエッチングを行なう時間をそれぞれジャストエッチング時間の１．５倍、１．７５倍、２倍の時間とした。これにより、各アクティブマトリクス基板において、信号電極１６及びドレイン電極１７における下層の周縁と上層の周縁との距離Ａがそれぞれ０．２μｍ、０．３μｍ、０．４５μｍであるＴＦＴを形成させた。【０１４８】
これらのアクティブマトリクス基板を用いて、ＴＦＴ特性を調べた。ＴＦＴ特性は、マニュアルプローバー、及び、半導体パラメータアナライザ（アジレント社製）を用いて測定した。【０１４９】
この結果を図１１に示す。図１１は、本発明の一実施例におけるアクティブマトリクス基板のＴＦＴ特性を示すグラフである。図１１に示すように、距離Ａが０．５μｍ以下の場合、すなわち０．２μｍ又は０．３μｍの場合には、ＴＦＴ特性が大きくプラス側にシフトした。一方、距離Ａが０．４５μｍの場合には、良好なＴＦＴ特性が得られた。【０１５０】
〔実施例２〕
図１に示す構造と同様の構造のＴＦＴを有するアクティブマトリクス基板を作製し、その作製条件について評価した。アクティブマトリクス基板は、第１実施形態において説明した方法を用いて作製した。すなわち、第３工程において、信号電極１６及びドレイン電極１７のパターニングを、ウェットエッチングのみによって行なった。【０１５１】
第３工程では、３種類の条件によってウェットエッチングを行ない、３種類のアクティブマトリクス基板を作製した。【０１５２】
３種類の条件とは、エッチャント中のＨ２Ｏ２濃度を３段階に設定した３種類のエッチャントを作製し、それぞれのエッチャントを用いてエッチングを行なうものである。これにより、各アクティブマトリクス基板において、信号電極１６及びドレイン電極１７における下層の周縁と上層の周縁との距離Ａがそれぞれ１．０μｍ、１．３μｍ、１．６μｍであるＴＦＴを形成させた。【０１５３】
第３工程のウェットエッチング終了時点において、各アクティブマトリクス基板におけるドレイン電極１７及びレジスト５０（フォトレジスト）の断面形状を電子顕微鏡により観察した。その結果を図１５の（ａ）〜（ｃ）に示す。【０１５４】
図１５の（ａ）〜（ｄ）は、第３工程のウェットエッチング終了時点におけるアクティブマトリクス基板の電子顕微鏡画像を表す図である。なお、図１５の（ａ）は距離Ａが１．０μｍであるアクティブマトリクス基板の断面、図１５の（ｂ）は距離Ａが１．３μｍであるアクティブマトリクス基板の断面、図１５の（ｃ）は距離Ａが１．６μｍであるアクティブマトリクス基板の断面を示す。また、図１５の（ｄ）は、図１５の（ｃ）に示すアクティブマトリクス基板からレジスト５０を除いたものを上から見た図である。【０１５５】
図１５の（ａ）又は図１５の（ｂ）に示す、距離Ａが１．０μｍ又は１．３μｍのアクティブマトリクス基板では、レジスト５０が安定して残っていた。このアクティブマトリクス基板は、ウェットエッチング後に続けてドライエッチングを行なうことが可能であった。【０１５６】
しかし、図１５の（ｃ）〜（ｄ）に示す、距離Ａが１．６μｍのアクティブマトリクス基板では、ドレイン電極１７の幅が細い部分においてレジスト５０が剥離している箇所があった。このアクティブマトリクス基板は、ウェットエッチング後に続けてドライエッチングを行なうことはできない状態であった。【０１５７】
本実施例より、距離Ａが１．０μｍ又は１．３μｍの場合には、ドレイン電極１７をパターニングする際に用いるレジスト５０が剥がれることを防止することができることが示された。すなわち、距離Ａが１．５μｍより小さいことにより、レジストが剥がれることを防止することができ、細い配線であっても容易に形成させることができることが強く示唆された。【０１５８】
また、本発明の一態様に係るアクティブマトリクス基板では、上記第２の金属層が、銅又は銅合金を含んでいることが好ましい。【０１５９】
上記の構成であれば、銅又は銅合金は抵抗が低いため、電極の抵抗を低くすることができる。また、アクティブマトリクス基板を製造する際、この銅又は銅合金が半導体層に移動してしまうことを防ぐことができるため、ＴＦＴの特性の低下を防止し、安定な特性を得ることができる。【０１６０】
また、本発明の一態様に係るアクティブマトリクス基板では、上記第１の金属層が、チタン、タンタル、モリブデン、及びこれらの合金からなる群より選択される少なくとも１つを含んでいることが好ましい。【０１６１】
上記の構成であれば、チタン、タンタル、モリブデン、及びこれらの合金は、ドライエッチングなどにより拡散しにくいため、製造過程において半導体層上に移動することがない。したがって、ＴＦＴの特性の低下を防止し、安定な特性を得ることができる。【０１６２】
また、本発明の一態様に係るアクティブマトリクス基板では、上記電極は、信号電極又はドレイン電極であることが好ましい。【０１６３】
上記の構成であれば、ＴＦＴの特性を低下させることなく、信号電極又はドレイン電極の第２の金属層にいかなる金属をも用いることができる。また、信号電極又はドレイン電極をパターニングする際に用いるレジストが剥がれることを防止することができ、信号電極又はドレイン電極が細い場合であっても容易に形成させることができる。【０１６４】
また、本発明の一態様に係るアクティブマトリクス基板では、上記薄膜トランジスタは、上記電極を２個備えており、上記半導体層の上面における上記第１の金属層に覆われていない部分を挟んで、２個の上記電極のそれぞれの上記階段状に構成されている部分が向かい合って配置されていることが好ましい。【０１６５】
上記の構成であれば、安定な特性を有するＴＦＴを提供することができる。【０１６６】
また、本発明の一態様に係るアクティブマトリクス基板では、２個の上記電極のうち、一方が信号電極であり、他方がドレイン電極であることが好ましい。【０１６７】
上記の構成であれば、ＴＦＴの特性を低下させることなく、信号電極及びドレイン電極の第２の金属層にいかなる金属をも用いることができる。また、信号電極及びドレイン電極をパターニングする際に用いるレジストが剥がれることを防止することができ、信号電極及びドレイン電極が細い場合であっても容易に形成させることができる。【０１６８】
上記の課題を解決するために、本発明の一態様に係る表示パネルは、上述したいずれかのアクティブマトリクス基板を備えていることを特徴とする。また、本発明の一態様に係る表示装置は、上記表示パネルを備えていることを特徴とする。【０１６９】
上記の構成であれば、安定な特性を有するＴＦＴを容易に形成させることが可能なアクティブマトリクス基板を備えた表示パネル及び表示装置を提供することができる。【０１７０】
発明の詳細な説明の項においてなされた具体的な実施形態または実施例は、あくまでも、本発明の技術内容を明らかにするものであって、そのような具体例にのみ限定して狭義に解釈されるべきものではなく、本発明の精神と次に記載する請求の範囲内で、いろいろと変更して実施することができるものである。
【産業上の利用可能性】
【０１７１】
本発明によれば、安定な特性を有するＴＦＴを容易に形成させることが可能であるため、高品質のアクティブマトリクス基板及び液晶表示装置を製造する場合に好適に利用できる。
【符号の説明】
【０１７２】
１      液晶表示装置（表示装置）
２      液晶表示パネル（表示パネル）
１０Ａ  アクティブマトリクス基板
１４    半導体層
１６    信号電極（電極）
１６ａ  下層信号電極（第１の金属層）
１６ｂ  上層信号電極（第２の金属層）
１７    ドレイン電極（電極）
１７ａ  下層ドレイン電極（第１の金属層）
１７ｂ  上層ドレイン電極（第２の金属層）
２５    ＴＦＴ（薄膜トランジスタ）
【図１】
2012108301.tif 000003
【図２】
2012108301.tif 000004
【図３】
2012108301.tif 000005
【図４】
2012108301.tif 000006
【図５】
2012108301.tif 000007
【図６】
2012108301.tif 000008
【図７】
2012108301.tif 000009
【図８】
2012108301.tif 000010
【図９】
2012108301.tif 000011
【図１０】
2012108301.tif 000012
【図１１】
2012108301.tif 000013
【図１２】
2012108301.tif 000014
【図１３】
2012108301.tif 000015
【図１４】
2012108301.tif 000016
【図１５】
2012108301.tif 000017
【手続補正書】
【提出日】平成25年1月21日(2013.1.21)
【手続補正１】
【補正対象書類名】特許請求の範囲
【補正対象項目名】全文
【補正方法】変更
【補正の内容】
【特許請求の範囲】
【請求項１】
半導体層と、当該半導体層に電気的に接続されている電極とにより構成されている薄膜トランジスタを備えており、
上記電極は、
上記半導体層の上面の一部を覆うように積層された第１の金属層と、
上記第１の金属層に積層された第２の金属層とを備え、
上記半導体層と上記第１の金属層と上記第２の金属層とは、階段状に構成されており、
上記階段状に構成されている部分において、上記第１の金属層の周縁と上記第２の金属層の周縁との距離が、０．４μｍより大きく、１．５μｍより小さいことを特徴とするアクティブマトリクス基板。
【請求項２】
上記第２の金属層が、銅又は銅合金を含んでいることを特徴とする請求項１に記載のアクティブマトリクス基板。
【請求項３】
上記第１の金属層が、チタン、タンタル、モリブデン、及びこれらの合金からなる群より選択される少なくとも１つを含んでいることを特徴とする請求項１又は２に記載のアクティブマトリクス基板。
【請求項４】
上記電極は、信号電極又はドレイン電極であることを特徴とする請求項１〜３のいずれか１項に記載のアクティブマトリクス基板。
【請求項５】
上記薄膜トランジスタは、上記電極を２個備えており、上記半導体層の上面における上記第１の金属層に覆われていない部分を挟んで、２個の上記電極のそれぞれの上記階段状に構成されている部分が向かい合って配置されていることを特徴とする請求項１〜４のいずれか１項に記載のアクティブマトリクス基板。
【請求項６】
２個の上記電極のうち、一方が信号電極であり、他方がドレイン電極であることを特徴とする請求項５に記載のアクティブマトリクス基板。
【請求項７】
上記半導体層は、酸化物半導体からなることを特徴とする請求項１〜６のいずれか１項に記載のアクティブマトリクス基板。
【請求項８】
上記酸化物半導体は、酸化インジウム−酸化ガリウム−酸化亜鉛の組成を有することを特徴とする請求項７に記載のアクティブマトリクス基板。
【請求項９】
請求項１〜８のいずれか１項に記載のアクティブマトリクス基板を備えていることを特徴とする表示パネル。
【請求項１０】
請求項９に記載の表示パネルを備えていることを特徴とする表示装置。 
【手続補正書】
【提出日】平成25年4月4日(2013.4.4)
【手続補正１】
【補正対象書類名】特許請求の範囲
【補正対象項目名】全文
【補正方法】変更
【補正の内容】
【特許請求の範囲】
【請求項１】
半導体層と、当該半導体層に電気的に接続されている電極とにより構成されている薄膜トランジスタを備えており、
上記電極は、
上記半導体層の上面の一部を覆うように積層された第１の金属層と、
上記第１の金属層に積層された第２の金属層とを備え、
上記半導体層は、
チャネル層と、
上記チャネル層に積層された電極コンタクト層とを備え、
上記チャネル層と上記電極コンタクト層と上記第１の金属層と上記第２の金属層とは、階段状に構成されており、
上記階段状に構成されている部分において、上記第１の金属層の周縁と上記第２の金属層の周縁との距離が、０．４μｍより大きく、１．５μｍより小さく、
上記電極コンタクト層は、その周縁において、上記第１の金属層に覆われていない部分を有することを特徴とするアクティブマトリクス基板。
【請求項２】
上記第２の金属層が、銅又は銅合金を含んでいることを特徴とする請求項１に記載のアクティブマトリクス基板。
【請求項３】
上記第１の金属層が、チタン、タンタル、モリブデン、及びこれらの合金からなる群より選択される少なくとも１つを含んでいることを特徴とする請求項１又は２に記載のアクティブマトリクス基板。
【請求項４】
上記電極は、信号電極又はドレイン電極であることを特徴とする請求項１〜３のいずれか１項に記載のアクティブマトリクス基板。
【請求項５】
上記薄膜トランジスタは、上記電極を２個備えており、上記半導体層の上面における上記第１の金属層に覆われていない部分を挟んで、２個の上記電極のそれぞれの上記階段状に構成されている部分が向かい合って配置されていることを特徴とする請求項１〜４のいずれか１項に記載のアクティブマトリクス基板。
【請求項６】
２個の上記電極のうち、一方が信号電極であり、他方がドレイン電極であることを特徴とする請求項５に記載のアクティブマトリクス基板。
【請求項７】
上記半導体層は、酸化物半導体からなることを特徴とする請求項１〜６のいずれか１項に記載のアクティブマトリクス基板。
【請求項８】
上記酸化物半導体は、酸化インジウム−酸化ガリウム−酸化亜鉛の組成を有することを特徴とする請求項７に記載のアクティブマトリクス基板。
【請求項９】
請求項１〜８のいずれか１項に記載のアクティブマトリクス基板を備えていることを特徴とする表示パネル。
【請求項１０】
請求項９に記載の表示パネルを備えていることを特徴とする表示装置。
【手続補正書】
【提出日】平成25年5月23日(2013.5.23)
【手続補正１】
【補正対象書類名】特許請求の範囲
【補正対象項目名】全文
【補正方法】変更
【補正の内容】
【特許請求の範囲】
【請求項１】
アクティブマトリクス基板の製造方法であって、
上記アクティブマトリクス基板は、半導体層と、当該半導体層に電気的に接続されている電極とにより構成されている薄膜トランジスタを備えており、
上記電極は、
上記半導体層の上面の一部を覆うように積層された第１の金属層と、
上記第１の金属層に積層された第２の金属層とを備え、
上記半導体層は、
チャネル層と、
上記チャネル層に積層された電極コンタクト層とを備え、
上記チャネル層と上記電極コンタクト層と上記第１の金属層と上記第２の金属層とは、階段状に構成されており、
上記階段状に構成されている部分において、上記第１の金属層の周縁と上記第２の金属層の周縁との距離が、０．４μｍより大きく、１．５μｍより小さく、
上記電極コンタクト層は、その周縁において、上記第１の金属層に覆われていない部分を有し、
上記第１の金属層は、チタン、タンタル、モリブデン、及びこれらの合金からなる群より選択される少なくとも１つを含んでおり、
当該製造方法は、上記第１の金属層および上記第２の金属層を成膜した後に、ウエットエッチングにより上記第１の金属層および上記第２の金属層の各々のパターンを形成することにより、上記電極を形成する工程を含み、
上記ウエットエッチングは、
エッチャントを用いて、上記第１の金属層および上記第２の金属層を同時にエッチングし、上記第２の金属層のシフト量を上記第１の金属層のシフト量を大きくさせることにより、上記第１の金属層の周縁と上記第２の金属層の周縁との距離を、０．４μｍより大きくし、１．５μｍより小さくする
ことを特徴とする製造方法。
【請求項２】
上記第２の金属層が、銅又は銅合金を含んでいることを特徴とする請求項１に記載の製造方法。
【請求項３】
上記電極は、信号電極又はドレイン電極であることを特徴とする請求項１または２に記載の製造方法。
【請求項４】
上記薄膜トランジスタは、上記電極を２個備えており、上記半導体層の上面における上記第１の金属層に覆われていない部分を挟んで、２個の上記電極のそれぞれの上記階段状に構成されている部分が向かい合って配置されていることを特徴とする請求項１〜３のいずれか１項に記載の製造方法。
【請求項５】
２個の上記電極のうち、一方が信号電極であり、他方がドレイン電極であることを特徴とする請求項４に記載の製造方法。
【請求項６】
上記半導体層は、酸化物半導体からなることを特徴とする請求項１〜５のいずれか１項に記載の製造方法。
【請求項７】
上記酸化物半導体は、酸化インジウム−酸化ガリウム−酸化亜鉛の組成を有することを特徴とする請求項６に記載の製造方法。
【請求項８】
請求項１〜７のいずれか１項に記載の製造方法を用いて製造されたアクティブマトリクス基板を備えていることを特徴とする表示パネル。
【請求項９】
請求項８に記載の表示パネルを備えていることを特徴とする表示装置。
【国際調査報告】
2012108301.tif 000018
2012108301.tif 000019